(57)【要約】      （修正有）【課題】睫の化粧において、睫の長さをより長く見せることができて、繊細で優美な外観形状・印象を与え得て、繊細ですっきりとした目元を醸すことのできるマスカラ用短繊維、その製造方法、それを用いるマスカラ化粧料の提供。【解決手段】単繊維長が０．１ｍｍ〜５．０ｍｍで単繊維繊度０．０１〜５．０シテックスの短繊維であり、かつ該短繊維の断面形状が以下の要件（ａ）〜（ｄ）を満足する多葉形断面であるマスカラ用短繊維１、及びその製造方法で。また、該マスカラ用短繊維を用いてなるマスカラ化粧料及びその製造方法。要件：（ａ）葉が中心から放射状に延びている、（ｂ）葉の枚数が３〜５０枚、（ｃ）中心から葉の先端の長さＬに対し、隣り合った葉となす溝の最下端までの長さｌの比Ｒ（Ｒ＝ｌ／Ｌ）がＲ＝０．１〜０．９、（ｄ）繊維軸方向に垂直な繊維横断面上での葉の断面形状が、葉の根元部から先端部に向かって徐々に細くなっていく形状。【選択図】図１
2006199658.tif 000002
【特許請求の範囲】
【請求項１】
単繊維長が０．１ｍｍ〜５．０ｍｍで単繊維繊度０．０１〜５．０デシテックスの短繊維であり、かつ該短繊維の断面形状が以下の要件（ａ）〜（ｄ）を満足する多葉形断面であることを特徴とするマスカラ用短繊維。
要件（ａ）：葉が中心から放射状に延びていること。
要件（ｂ）：葉の枚数が３〜５０枚であること。
要件（ｃ）：中心から葉の先端の長さＬに対し、隣り合った葉となす溝の最下端までの長さｌの比Ｒ（Ｒ＝ｌ／Ｌ）がＲ＝０．１〜０．９であること。
要件（ｄ）：繊維軸方向に垂直な繊維横断面上での葉の断面形状が、葉の根元部から先端部に向かって徐々に細くなっていく形状のものであること。
【請求項２】
短繊維の両先端が丸み付け加工をされているものであることを特徴とする請求項１記載のマスカラ用短繊維。
【請求項３】
一成分が溶出された後に繊維断面形状が以下の要件（ａ）〜（ｄ）を満足する多葉形断面繊維を呈する異種２成分型の複合繊維を用いて、所定の長さにカットして後に一成分の溶出処理をするか、または、一成分の溶出処理後に所定の長さにカットすることを特徴とするマスカラ用短繊維の製造方法。
要件（ａ）：葉が中心から放射状に延びていること。
要件（ｂ）：葉の枚数が３〜５０枚であること。
要件（ｃ）：中心から葉の先端の長さＬに対し、隣り合った葉となす溝の最下端までの長さｌの比Ｒ（Ｒ＝ｌ／Ｌ）がＲ＝０．１〜０．９であること。
要件（ｄ）：繊維軸方向に垂直な繊維横断面上での葉の断面形状が、葉の根元部から先端部に向かって徐々に細くなっていく形状のものであること。
【請求項４】
前記異種２成分型の複合繊維として、単繊維繊度が１〜２０デシテックスであるものを用いることを特徴とする請求項３記載のマスカラ用短繊維の製造方法。
【請求項５】
請求項１または２記載のマスカラ用繊維を１〜１０重量％含有してなることを特徴とするマスカラ化粧料。
【請求項６】
一成分が溶出された後に、繊維断面形状が以下の要件（ａ）〜（ｄ）を満足する多葉形断面繊維を呈する異種２成分型の複合繊維を用いて、所定の長さにカットして後に一成分の溶出処理をするか、または、一成分の溶出処理後に所定の長さにカットして得られたマスカラ用短繊維を、マスカラ液に含有せしめることを特徴とするマスカラ化粧料の製造方法。
要件（ａ）：葉が中心から放射状に延びていること。
要件（ｂ）：葉の枚数が３〜５０枚であること。
要件（ｃ）：中心から葉の先端の長さＬに対し、隣り合った葉となす溝の最下端までの長さｌの比Ｒ（Ｒ＝ｌ／Ｌ）がＲ＝０．１〜０．９であること。
要件（ｄ）：繊維軸方向に垂直な繊維横断面上での葉の断面形状が、葉の根元部から先端部に向かって徐々に細くなっていく形状のものであること。
【発明の詳細な説明】
【技術分野】
【０００１】
本発明は、マスカラ化粧料、すなわち、睫を濃く、長く見せるための化粧料において、特異な横断面形状を有する細繊維を含有させてなるマスカラ化粧料とその製造方法に関するものであり、さらに詳しくは、睫の化粧において、睫の長さを従来のマスカラ化粧料によるよりも長くし得て、繊細で優美な外観形状を与え、すっきりとした美しい印象を与える目元を得ることを従来のマスカラ化粧料以上に可能にするマスカラ用短繊維、マスカラ用短繊維の製造方法、マスカラ化粧料およびマスカラ化粧料の製造方法に関するものである。
【背景技術】
【０００２】
従来、マスカラは、睫を上方にカールすることや、睫を太く長くすることで、目元をはっきりさせることによって、すっきりとした目元の美的外観の向上効果を奏するものである。
【０００３】
一般的には、マスカラ用に供される基材として、例えばワックス類、粉体などが用いられてきた。
【０００４】
該基材によれば、隣り合った睫を接着し、見かけ上は太く見せることはできるが、目元近傍において二次元的な面を成しているため、美しさに欠け、かつ隣り合った睫と接着して硬くなるために目元に違和感があった。また、長さにおいては、単に粉体を連ねているだけでは十分な長さが得られないという欠点があった。
【０００５】
最近、これらの欠点を改善する手段としてマスカラ用基材として繊維を含有させる種々の提案がなされている（特許文献１−４）。
【０００６】
しかし、特許文献１に記載の提案では、太さが１〜７デニールの繊維を含有したアイメークアップ化粧料が提案されているものの、単繊維繊度が太く、重いため、十分な長さが得られず、アイメーク後に違和感が残り、外観においても優美さに欠けるという問題が残っている。
【０００７】
また、特許文献２では、０．１〜８デニールの繊維を含有したアイメークアップ化粧料が提案されているが、短繊維の製造や形状に関する深い検討はなされておらず、いまだ改善の余地があると解されるものであった。
【０００８】
また、特許文献３では、所定の長さに切り刻むということが提案されているが、短繊維の製造や形状に関する十分な検討はなされていない。
【０００９】
また、特許文献４では、長さ０．１〜５ｍｍで、横断面の外接円の直径が１０〜２００μｍで、表面に幅５〜２００μｍで長手方向に延びた複数の凹みを有する異形断面繊維をマスカラ中に用いることが提案されていて、該繊維は、繊維どおしの密着性を向上させる点で多少の効果が認められるものの、その密着性やボリューム感、繊細な外観という点でまだ不十分と認められ、いまだ改善の余地があると認められるものであった。
【特許文献１】特開平７−１７９３２３号公報
【特許文献２】特開平９−２６３５１８号公報
【特許文献３】特開２００４−２６９４９３号公報
【特許文献４】特開２００４−１０７２３７号公報
【発明の開示】
【発明が解決しようとする課題】
【００１０】
本発明者らの各種検討によれば、マスカラ中に用いられている短繊維どおしの繋がりが良好な場合ほど、簡単に長くて優美な睫を形成することができて、見た目にも自然な人毛と見間違う効果が得られることから有効であるとの知見を得た。
【００１１】
本発明の目的は、上述したような点に鑑み、睫の化粧において、睫の長さをより長く見せることができて、繊細で優美な外観形状・印象を与え得て、すっきりとした目元を得ることのできるマスカラ用繊維、該マスカラ用繊維の製造方法、さらにはマスカラ化粧料およびマスカラ化粧料の製造方法を提供せんとするものである。
【００１２】
本発明によれば、上述した睫の長さをより長く見せることができて、繊細で優美な外観形状・印象を与え得て、すっきりとした目元を得ることができるという効果を基本的に維持しつつ、睫のボリューム感・量感なども自在に醸すことができるという効果も奏するもである。
【課題を解決するための手段】
【００１３】
上述した目的を達成する本発明のマスカラ用短繊維は、以下の(1) の構成からなる。
（１）単繊維長が０．１ｍｍ〜５．０ｍｍで単繊維繊度０．０１〜５．０デシテックスの短繊維であり、かつ該短繊維の断面形状が以下の要件（ａ）〜（ｄ）を満足する多葉形断面であることを特徴とするマスカラ用短繊維。
【００１４】
要件（ａ）：葉が中心から放射状に延びていること。
要件（ｂ）：葉の枚数が３〜５０枚であること。
要件（ｃ）：中心から葉の先端の長さＬに対し、隣り合った葉となす溝の最下端までの長さｌの比Ｒ（Ｒ＝ｌ／Ｌ）がＲ＝０．１〜０．９であること。
要件（ｄ）：繊維軸方向に垂直な繊維横断面上での葉の断面形状が、葉の根元部から先端部に向かって徐々に細くなっていく形状のものであること。
【００１５】
また、かかる本発明のマスカラ用短繊維は、より具体的に好ましくは、以下の(2) の構成からなる。
（２）短繊維の両先端が丸み付け加工をされているものであることを特徴とする上記(1) 記載のマスカラ用短繊維。
【００１６】
また、上述した目的を達成する本発明のマスカラ用短繊維の製造方法は、以下の(3) の構成からなる。
（３）一成分が溶出された後に繊維断面形状が以下の要件（ａ）〜（ｄ）を満足する多葉形断面繊維を呈する異種２成分型の複合繊維を用いて、所定の長さにカットして後に一成分の溶出処理をするか、または、一成分の溶出処理後に所定の長さにカットすることを特徴とするマスカラ用短繊維の製造方法。
【００１７】
要件（ａ）：葉が中心から放射状に延びていること。
要件（ｂ）：葉の枚数が３〜５０枚であること。
要件（ｃ）：中心から葉の先端の長さＬに対し、隣り合った葉となす溝の最下端までの長さｌの比Ｒ（Ｒ＝ｌ／Ｌ）がＲ＝０．１〜０．９であること。
要件（ｄ）：繊維軸方向に垂直な繊維横断面上での葉の断面形状が、葉の根元部から先端部に向かって徐々に細くなっていく形状のものであること。
【００１８】
また、かかる本発明のマスカラ用繊維の製造方法は、より具体的に特に好ましくは、以下の(4) の構成からなる。
（４）前記異種２成分型の複合繊維として、単繊維繊度が１〜２０デシテックスであるものを用いることを特徴とする上記(3) 記載のマスカラ用短繊維の製造方法。
【００１９】
また、上述した目的を達成する本発明のマスカラ化粧料は、以下の(5) の構成からなる。
（５）上記(1) または上記(2) 記載のマスカラ用繊維を１〜１０重量％含有してなることを特徴とするマスカラ化粧料。
【００２０】
また、上述した目的を達成する本発明のマスカラ化粧料の製造方法は、以下の(6) の構成からなる。
（６）一成分が溶出された後に、繊維断面形状が以下の要件（ａ）〜（ｄ）を満足する多葉形断面繊維を呈する異種２成分型の複合繊維を用いて、所定の長さにカットして後に一成分の溶出処理をするか、または、一成分の溶出処理後に所定の長さにカットして得られたマスカラ用短繊維を、マスカラ液に含有せしめることを特徴とするマスカラ化粧料の製造方法。
【００２１】
要件（ａ）：葉が中心から放射状に延びていること。
要件（ｂ）：葉の枚数が３〜５０枚であること。
要件（ｃ）：中心から葉の先端の長さＬに対し、隣り合った葉となす溝の最下端までの長さｌの比Ｒ（Ｒ＝ｌ／Ｌ）がＲ＝０．１〜０．９であること。
要件（ｄ）：繊維軸方向に垂直な繊維横断面上での葉の断面形状が、葉の根元部から先端部に向かって徐々に細くなっていく形状のものであること。
【発明を実施するための最良の形態】
【００２２】
以下、更に詳しく本発明について、説明する。
【００２３】
本発明のマスカラ用短繊維は、睫の長さをより長くし、繊細で優美な外観形状・印象を与え、すっきりとした目元を得るために、特異な繊維横断面形状を有する特定の単繊維、太さ、長さ等に好適な条件があるとの知見に基づいて得られたものである。
【００２４】
すなわち、まず、本発明のマスカラ化粧料に含有されるマスカラ用短繊維は、太さにおいて単繊維繊度が０．０１〜５．０デシテックスの短繊維であり、好ましくは０．０５〜３．０デシテックス、より好ましくは０．１〜３．０デシテックスの合成繊維の短繊維である。
【００２５】
短繊維の太さ（単繊維繊度）が０．０１デシテックス未満の場合は、マスカラを製造する過程において、繊維が細すぎるために、マスカラ内のブラシに絡みついて睫側に移動しないという問題があり、一方、５．０デシテックスを上回る場合には太すぎるため、重くなり、長い睫が得られにくく、塗った後に違和感が残るという評価を受ける場合があり好ましくない。
【００２６】
また、本発明のマスカラ用短繊維の長さは、０．１〜５．０ｍｍの範囲内であることが肝要で、好ましくは０．５〜４．０ｍｍ、さらに好ましくは１．０〜３．０ｍｍの範囲内である。
【００２７】
短繊維長が５．０ｍｍを超えると繊維が長すぎるため、ブラシに絡みついて睫側に移動しにくいという問題があり、０．１ｍｍを下回る場合には繊維長が短いため、繊維相互の繋がりが弱く長い睫が得られにくい。
【００２８】
また、本発明のマスカラ用短繊維の断面形状は、以下の要件（ａ）〜（ｄ）の全てを満足する多葉形断面であることが肝要である。
【００２９】
要件（ａ）：葉が中心から放射状に延びていること。
要件（ｂ）：葉の枚数が３〜５０枚であること。
要件（ｃ）：中心から葉の先端の長さＬに対し、隣り合った葉となす溝の最下端までの長さｌの比Ｒ（Ｒ＝ｌ／Ｌ）がＲ＝０．１〜０．９であること。
要件（ｄ）：繊維軸方向に垂直な繊維横断面上での葉の断面形状が、葉の根元部から先端部に向かって徐々に細くなっていく形状のものであること。
【００３０】
かかる短繊維の繊維軸方向に垂直な繊維横断面形状について、図１〜図３を用いて説明すると、図１（ａ）〜（ｄ）は、いずれも本発明の一実施例にかかるマスカラ用短繊維を示した繊維横断面概略モデル図であり、それぞれ（ａ）は８葉断面のもの、（ｂ）は１６葉断面のもの、（ｃ）は２４葉断面のもの、（ｄ）は３２葉断面のものである。
【００３１】
一方、図２と図３は、いずれも本発明にかかるマスカラ用短繊維に該当しないマスカラ用短繊維の一例を示した繊維横断面概略モデル図であり、図２（ａ）〜（ｄ）は、いずれもＲ（Ｒ＝ｌ／Ｌ）値が０．９を超えるものを示したものであり、図３（ａ）〜（ｃ）は、いずれもＲ（Ｒ＝ｌ／Ｌ）値が０．１未満のものを示したものである。なお、各図においては、図示の便宜上、Ｌとｌとを一つの葉とその葉の隣りの葉とがなす関係で描いていない。
【００３２】
本発明にかかるマスカラ用短繊維は、図１にモデルを示したような歯車のような横断面形状を有していて、各葉の先端部が、隣接する短繊維の葉と葉の間の凹部（溝部）に入り込み、隣接する短繊維どおしの重なり合い・繋がり合いによる接合が非常に強固にできて、マスカラ化粧料を使用して睫を長くして見せるという本発明の所期の目的を物理的にかつ効果的に達成できるのである。そして、前述した隣接する短繊維の凹部（溝部）に、葉の先端部が深く入り込むものなので重なり合い・繋がり合いによって長くされた睫は、物理的にも外観上もそれほど太くなることがなく、長く繊細で優美な睫を形成することができるものである。
【００３３】
かかる葉の先端部の隣接する短繊維の凹部（溝部）に入り込むという効果を良好に達成させる上で、短繊維の両先端には、連続した繊維状態からカットして短繊維化される際に一般に形成される先端の釘の頭状のバリが存在していないことが良く、短繊維の両先端が丸み付け加工をされているものであることが好ましい。
【００３４】
上述した効果を最大限良好に得るために、本発明者らの各種知見によれば、前述した要件（ａ）〜（ｄ）の全てを満足する多葉形断面であることが肝要なのである。
【００３５】
要件（ａ）：葉が中心から放射状に延びていること。
要件（ｂ）：葉の枚数が３〜５０枚であること。
要件（ｃ）：中心から葉の先端の長さＬに対し、隣り合った葉となす溝の最下端までの長さｌの比Ｒ（Ｒ＝ｌ／Ｌ）がＲ＝０．１〜０．９であること。
要件（ｄ）：繊維軸方向に垂直な繊維横断面上での葉の断面形状が、葉の根元部から先端部に向かって徐々に細くなっていく形状のものであること。
【００３６】
すなわち、葉が繊維横断面の中心から放射状に延びていなければ、多数のマスカラ用繊維の全てについて上述の効果を得ることは難しく、また、葉の枚数が５０枚を超えると円形断面の場合と同様になってきて、隣接する短繊維の凹部（溝部）に、葉の先端部が深く入り込むということができなくなってくるので好ましくなく、３枚未満であれば、単なる長方形断面と同様のものとなり、隣接する短繊維の凹部（溝部）に、葉の先端部が深く入り込むという効果は得られない。本発明者らの各種知見によれば、葉の枚数は、単一繊維当たり枚数で、図１にモデルを示したように、８枚〜３２枚程度の範囲が好ましい。
【００３７】
本発明において、前述した短繊維の両先端における丸み付け加工における丸みとは、繊維端において、最大直径部長さに対し、該最大直径部から最先端までの長さ比が０．０１倍以上であり、好ましくは、０．１以上のものであることをいうものである。この長さ比が０．０１倍を下回る場合には、丸み付けによる効果を得ることが難しい。Ｒ値の好ましい範囲は、本発明者らの各種知見によれば０．３〜０．７、より好ましくは０．４〜０．６である。
【００３８】
また、繊維軸方向に垂直な繊維横断面上での葉の断面形状は、葉の根元部から先端部に向かって徐々に細くなっていく形状のものであることが本発明の所期の目的を発揮する上で重要である。徐々に細くなっていく形態は、図１の（ａ）〜（ｄ）に示したように、一直線状を呈して細くなっていく場合のほか、段階的に細くなっていく場合、円弧状を呈して細くなっていく場合などのいずれでもよい。
【００３９】
本発明にかかるマスカラ化粧料に含有されるべき本発明にかかる上記短繊維の含有率は１〜１０重量％であり、この範囲を外れる場合には、マスカラ液との量的バランスが良くなく、必ずしも目的とする優美な睫を得ることができなくなる。
【００４０】
本発明において短繊維を構成する素材は、特に限定されないが、外観や製造のしやすさなどの観点から、ポリブチレンテレフタレート、ポリプロピレンテレフタレート、ポリエチレンテレフタレート、ポリ乳酸繊維などのポリエステル系繊維、あるいはポリアミド系繊維などの合成繊維が好ましく用いられる。本発明では、これらのポリマーをベースにした共重合体、あるいは複合および添加剤配合などによる改質素材も含まれる。
【００４１】
本発明にかかるマスカラ用短繊維は、一成分が溶出された後に繊維断面形状が以下の要件（ａ）〜（ｄ）を満足する多葉形断面繊維を呈する異種２成分型の複合繊維を用いて、所定の長さ（０．１ｍｍ〜５．０ｍｍ）にカットして後に一成分の溶出処理をするか、または、一成分の溶出処理後に所定の長さにカットすることを特徴とするマスカラ用短繊維の製造方法とすることにより得ることができる。
【００４２】
要件（ａ）：葉が中心から放射状に延びていること。
要件（ｂ）：葉の枚数が３〜５０枚であること。
要件（ｃ）：中心から葉の先端の長さＬに対し、隣り合った葉となす溝の最下端までの長さｌの比Ｒ（Ｒ＝ｌ／Ｌ）がＲ＝０．１〜０．９であること。
要件（ｄ）：繊維軸方向に垂直な繊維横断面上での葉の断面形状が、葉の根元部から先端部に向かって徐々に細くなっていく形状のものであること。
【００４３】
すなわち、本発明の上述した如きシャープな先端形状を持つ葉を多数有する多葉形断面繊維は、例えば、代表的には、２種の異なるポリマー成分からなる異種２成分型複合繊維の一成分の全てを溶解または分解除去することによって得ることができる。
【００４４】
本発明において、単一成分繊維である多葉形断面繊維を作るために使用される溶出される側のポリマー成分は、特に限定されるものではなく、通常の方法で製糸することが可能なものであればよく、いずれのポリマーでも使用することができる。例えば、ポリエステル、ポリアミド、ポリビニールアルコール、あるいはポリオレフィン等を用いることができる。
【００４５】
本発明者らの各種知見によれば、特に、シャープな断面形状の繊維を良好な物性のもとで得る上で、溶解・溶出される成分をポリエステル系繊維、一方、溶解せずに残る成分としてポリアミド系繊維を用いることが好ましい。
【００４６】
本発明にかかるマスカラ用短繊維を得るために、より具体的かつ代表的には以下の方法等がある。
【００４７】
すなわち、異種２成分型の複合繊維からなる単繊維として、単繊維繊度が１〜２０デシテックスで、一成分の溶出後の単繊維の単繊維繊度が０．０１〜５．０デシテックスとなる単繊維糸を用い、単繊維長０．１〜５．０ｍｍの所定のカット長に切断する。その後、好ましくは、フルイなどでミスカット屑などを除去する選別作業を行い、一成分の溶出処理をしてマスカラ用短繊維を得るものである。または、単繊維の段階で一成分の溶出処理してから短繊維長０．１ｍｍ〜５．０ｍｍの所定のカット長に切断するというプロセス順を採用してもよい。
【００４８】
マスカラ用短繊維の両先端を前述したような丸み付け加工に供する場合には、例えば、溶出される成分をポリ乳酸あるいはスルフォン酸基が導入されたアルカリ易溶型ポリエステル系繊維、一方、溶解せずに残る成分として、ポリエステル繊維、ポリプロピレンテレフタレート繊維、あるいはポリブチレンテレフタレート繊維等を用いるとよい。
【００４９】
そして、該短繊維の一成分ポリマーを溶解させるアルカリ性処理液を用いて、該両先端部に対してその一部のポリマーを溶解させる処理を行うとよい。該処理を行うに際しては、被処理繊維束として、該処理液で実質的に溶解されないシート状物でその繊維束測面を覆った繊維束状態で該処理液中に完全に浸漬させて行うのがよい。
【００５０】
本発明にかかるマスカラ用短繊維は、一般には染色は行われなくてよいが、必要に応じて行うこともできる。
【００５１】
このような方法によって得られたマスカラ用短繊維は、調合されたマスカラ液に１〜１０重量％混入しマスカラ化粧料を得ることができる。該含有量が、該範囲を外れる場合には、目的とする長くて優美な外観形状の睫を良好に得ることが難しい。
【００５２】
また、マスカラ液は、通常使われている液であれば、いかなる液でも用いることができ、特に限定されないが、例えば、ワックス成分や皮膜形成剤さらに着色剤などの混合物が用いられ、ワックスでは、カルナウバ、キャンデリラ、マイクロクリスタリン、ポリエチレン、パラフィンなどのワックスを目的に応じて組み合わせることができる。
【００５３】
皮膜形成剤のポリマーエマルジョンとしては、アクリル酸系、ポリ酢酸ビニル系、  シリコン系などが挙げられるが、アクリル酸系が多く用いられる。
【００５４】
着色剤としては顔料が多く用いられる。また、必要に応じて香料なども混ぜることができる。
【００５５】
上述した本発明にかかるマスカラ用短繊維を含有したマスカラ化粧料は、睫の化粧において、繊細で長く、優美な睫を得ることができる。
【００５６】
特に、短繊維どおしが一部重なって繋がりやすく、それもより長く繋がりやすいのである。
【００５７】
官能的な表現で言えば、睫へのマスカラののりが良好で長くできるものであり、繊細で、すっきりとした美しい目元の睫を醸すことができるのである。
【００５８】
また、睫のボリューム感を出したいというときにも、上述した繊細さなどの基本的効果を維持したままで自在にボリューム感を醸すことができる。
【実施例】
【００５９】
〔マスカラ液の調合方法〕
下記の割合（重量％）の液を、マスカラ液として用いた。
【００６０】
ポリアクリル酸エステルエマルジョン                ５０．０
ポリメタクリル酸                                    ２．０
トリエタノールアミン                                ２．５
ブチレングリコール                                  ３．０
塩化ナトリウム                                    ０．５
防腐剤                                              適量
シリカ                                              ２．０
顔料                                                １．０
香料                                                ０．１
以上のような配合に加えて、精製水を加え全体で１００重量％とした。
【００６１】
〔評価方法〕
パネラーとして１０人を選定し、使用感や使用前後の差を、「マスカラののりの良さ」、「マスカラの長さ」、「マスカラのボリューム感」および「マスカラの見栄え」の４項目として、さらに「総合」の項目を設け、それぞれについて以下の３段階の評価で行った。
○：８〜１０人が、良いとの評価であったもの。
△：５〜７人が、良いとの評価であったもの。
×：０〜４人が、良いとの評価であったもの。
【００６２】
実施例１
単繊維の断面形状が、その中心部が図１（ａ）に示したようなポリアミド成分の８葉型であり、それを取り巻く形で全体が円形断面となるようにポリエステル成分が配された異種２成分型の複合繊維であり、該異種２成分型の複合繊維１８本からなる５６デシテックス、１８フィラメントのマルチフィラメント糸条を用意した。
【００６３】
この異種２成分型複合繊維は、そのポリエステル成分を溶出・除去させた後は、単繊維繊度が０．８９デシテックスのポリアミド成分の８葉型断面となるものである。
【００６４】
該マルチフィラメント糸条を綛取り機にかけて、５５万デシテックスの太さの繊維束（トウ）を得た。
【００６５】
該トウをギロチンカッターで短繊維長２．０ｍｍにカットした。得られた短繊維を水酸化ナトリウムの水溶液中で処理し、ポリエステル成分を完全に溶出して、図１（ａ）に示したようなポリアミド成分の８葉型断面繊維とした。
【００６６】
該８葉型断面繊維の断面形状は、葉が断面中心から該葉の先端部に向かって葉の幅が漸次に狭くなり、すなわち、葉の先端部に向かって葉と葉の間の隙間が漸次に広がるように放射状に延びて広がっており、中心から葉の先端までの長さに対し、隣り合った葉の間に形成されている溝の最下端までの比（Ｒ）は、Ｒ＝０．６であった。
【００６７】
次いで、内容積１０ｃｃのマスカラ容器の中に調合されたマスカラ液８ｇと該繊維０．４ｇ（５重量％）を混ぜてマスカラ化粧料を作成した。
【００６８】
該マスカラ化粧料を用いて睫の化粧をしたところ、睫の長さは、細い状態でより長く化粧することができ、また、ボリュームに富んでいるにも拘わらず、隣り合った睫との接着も少なく、極めて繊細で優美な見栄えのする睫を得ることができた。
評価した結果を表１に示す。
【００６９】
実施例２
５５デシテックス、１８フィラメントのナイロン（ポリアミド）とポリエステルを構成成分とする異種２成分型の複合繊維のマルチフィラメント糸条を用意した。
【００７０】
この異種２成分型の複合繊維は、その中心部が図１（ｂ）に示したようなナイロン成分の１６葉型であり、それを取り巻く形で全体が円形断面となるようにポリエチレンテレフタレート成分が配された異種２成分型の複合繊維であって、該ポリエチレンテレフタレート成分が溶出された後は、図１（ｂ）にモデルを示したような単繊維繊度が１．１デシテックスのポリアミド成分の１６葉型断面の単繊維となるものである。
【００７１】
この異種２成分型の単繊維をアルカリの存在下で熱処理に供し、ポリエチレンテレフタレート成分を完全に溶出させて除去し、単繊維繊度が１．１デシテックスのポリアミド成分の１６葉型断面の単繊維を得た。
【００７２】
該１６葉型断面繊維の断面形状は、葉が断面中心から該葉の先端部に向かって葉の幅が漸次に狭くなり、すなわち、葉の先端部に向かって葉と葉の間の隙間が漸次に広がるように放射状に延びて広がっており、中心から葉の先端までの長さに対し、隣り合った葉の間に形成されている溝の最下端までの比（Ｒ）は、Ｒ＝０．７であった。
【００７３】
このマスカラ用短繊維を用いて実施例１と全く同様にしてマスカラ化粧料を作成した。
【００７４】
該マスカラ化粧料を用いて睫の化粧をしたところ、睫の長さは、細い状態でより長く化粧することができ、また、ボリュームに富んでいるにも拘わらず、隣り合った睫との接着も少なく極めて繊細で優美な印象で見栄えのする睫を得ることができた。
評価した結果を表１に示す。
【００７５】
実施例３
単繊維の断面形状が、その中心部が図１（ａ）に示したようなポリエステル成分の８葉型であり、それを取り巻く形で全体が円形断面となるようにポリ乳酸成分が配された異種２成分型の複合繊維であり、該複合繊維１８本からなる５６デシテックス、１８フィラメントのマルチフィラメント糸条を用意した。
【００７６】
この複合繊維は、そのポリ乳酸成分を溶出させて除去した後は、単糸繊度（単繊維）が０．１１デシテックスでポリエステル成分からなる８葉型断面の繊維となるものである。
【００７７】
該マルチフィラメント糸条を綛取り機にかけて、５５万デシテックスの太さの繊維束（トウ）を得た。
【００７８】
次に、該トウの側面を濾紙で巻いて紙巻きトウを作成し、ギロチンカッターで短繊維長２．０ｍｍにカットした。得られた短繊維紙巻きトウをアルカリ液中に浸漬処理した後、濾紙を除き、湯洗い、水洗してから乾燥した。得られた８葉型断面繊維の断面形状は、葉が断面中心から該葉の先端部に向かって葉の幅が漸次に狭くなり、すなわち、葉の先端部に向かって葉と葉の間の隙間が漸次に広がるように放射状に延びて広がっており、中心から葉の先端までの長さに対し、隣り合った葉の間に形成されている溝の最下端までの比（Ｒ）は、Ｒ＝０．７であった。また、短繊維の両先端は、先端に面状である端部を有す
ることなく、丸みを有するものであった。
【００７９】
この短繊維を用いて、実施例１と同一のマスカラ液を用いて実施例１と同様にしてマスカラ化粧料を作成した。
【００８０】
該マスカラ化粧料を用いて睫の化粧をしたところ、睫の長さは、より細い状態でより長く化粧することができ、また、ボリュームに富んでいるにも拘わらず、隣り合った睫との接着も少なく、得に繊細で優美な印象で見栄えのする睫を得ることができた。
比較例１
短繊維を含有しないマスカラ液のみのマスカラ化粧料を用いて睫の化粧をしたところ、睫の長さは長くなっておらず、隣り合った睫との接着が多く見られ、違和感のある貧相な睫であった。
評価した結果を表１に示す。
【００８１】
比較例２
単繊維糸として、５６デシテックス、１８フィラメントの円形断面繊維を用いて、ギロチンカッターで２．０ｍｍにカットした短繊維を用いる以外は実施例１と同様に用いてマスカラ化粧料を作成した。
【００８２】
このマスカラ化粧料を用いて睫の化粧をしたところ、睫の長さは、若干長くなっているが、違和感があり見栄えも不十分なものであった。
評価した結果を表１に示す。
【００８３】
【表１】
2006199658.tif 000003
【図面の簡単な説明】
【００８４】
【図１】図１（ａ）〜（ｄ）は、いずれも本発明の一実施例にかかるマスカラ用短繊維を示した繊維横断面概略モデル図であり、それぞれ（ａ）は８葉断面のもの、（ｂ）は１６葉断面のもの、（ｃ）は２４葉断面のもの、（ｄ）は３２葉断面のものである。
【図２】図２（ａ）〜（ｄ）は、いずれも本発明にかかるマスカラ用短繊維に該当しないマスカラ用短繊維の一例を示した繊維横断面概略モデル図であり、いずれもＲ（Ｒ＝ｌ／Ｌ）値が０．９を超えるものを示したものである。
【図３】図３（ａ）〜（ｃ）は、いずれも本発明にかかるマスカラ用短繊維に該当しないマスカラ用短繊維の一例を示した繊維横断面概略モデル図であり、いずれもＲ（Ｒ＝ｌ／Ｌ）値が０．１未満のものを示したものである。
【符号の説明】
【００８５】
１：マスカラ用短繊維
Ｌ：繊維断面の中心から葉の先端までの長さ
ｌ：上記Ｌの長さの葉において、該葉と隣り合った葉とがなす溝の最下端までの長さ
【図１】
2006199658.tif 000004
【図２】
2006199658.tif 000005
【図３】
2006199658.tif 000006